Brevet FR3072959A1 (20190503)

REVENDICATIONS1. Composition sèche de mortier comprenant : - un liant hydraulique comprenant au moins un dérivé d'aluminosilicate de calcium, au moins un laitier alumineux granulé broyé comprenant moins de 30%en poids de silice, et au moins une source de sulfate de calcium, - des granulats et/ ou des fillers, et - au moins une base en une quantité inférieure ou égale à 0,5%du poids total de la composition sèche de mortier.\n<CLM>\1\tComposition de mortier selon la revendication précédente, telle que le laitier alumineux granulé broyé comprend entre 30% en poids et 60% en poids d' alumine, de préférence entre 32 et 45%en poids d'alumine.\n<CLM>\1\tComposition de mortier selon l'une des revendications précédentes, telle que le laitier alumineux granulé broyé est majoritairement amorphe.\n<CLM>\1\tComposition de mortier selon l'une des revendications précédentes, telle que le laitier alumineux granulé broyé se présente sous forme de granules broyées possédant un diamètre de particules D50 inférieur à 20 pm, de préférence inférieur à 15 pm.\n<CLM>\1\tComposition de mortier selon l'une des revendications précédentes, telle que le laitier alumineux granulé broyé est issu du recyclage par fusion totale de catalyseurs utilisés pour la désulfuration des produits pétroliers, notamment de catalyseurs à base de molybdène et/ ou de cobalt.\n<CLM>\1\tComposition de mortier selon l'une des revendications précédentes, telle que la quantité totale de laitier alumineux granulé broyé est comprise entre 0,1 et 5 %du poids total de la composition sèche de mortier.\n<CLM>\1\tComposition de mortier selon l'une des revendications précédentes, telle que le dérivé d'aluminosilicate de calcium est choisi parmi les laitiers de 11 haut fourneau granulés broyés, les cendres volantes telles que les cendres volantes silico-alumineuses, l'argile calcinée et/ ou les poussières d'argile expansée, ou les cendres silico-calco-alumineuses notamment de charbon, en particulier de lignite, de charbon subbitumineux ou de houille. 5\n<CLM>\1\tComposition de mortier selon la revendication précédente, telle qu'au moins un dérivé d'aluminosilicate de calcium a une finesse inférieure à 6000 Blaine. 10\n<CLM>\1\tComposition de mortier selon l'une des revendications précédentes, telle que le liant comprend des microparticules de laitier de haut fourneau granulé et broyé dont la finesse est comprise entre 6000 et 15000 Bl ai ne.\n<CLM>\1\tComposition de mortier selon l'une des revendications précédentes, telle 15 que le liant hydraulique comprend du ciment Portland, en une quantité inférieure à 1%du poids total de la composition sèche du mortier.\n<CLM>\1\tComposition de mortier selon l'une des revendications précédentes, dans laquelle la source de sulfate de calcium est choisie parmi le plâtre, 20 l' hémi hydrate, le gypse et/ ou l'anhydrite, seuls ou en mélange.\n<CLM>\1\tComposition de mortier selon l'une des revendication précédentes, dans laquelle la base est choisie parmi les hydroxydes de métal alcalin ou alcalino-terreux, les carbonates de métal alcalin ou alcalino-terreux ou les 25 dérivés de silicate de métal alcalin ou alcalino-terreux.\n<CLM>\1\tComposition de mortier selon l'une des revendications précédentes, comprenant en outre un ou plusieurs additifs, choisi parmi des agents rhéologiques, des agents rétenteurs d'eau, des agents entraîneurs d'air, des 30 agents épaississants, des agents de protection biocides, des agents dispersants, des pigments, des accélérateurs et/ ou des retardateurs, des résines polymériques. 12\n<CLM>\1\tProcédé de préparation d'une composition de mortier humide, notamment une composition de mortier colle, par gâchage avec de l'eau de la composition sèche de mortier selon l'une des revendications précédentes. 5